(57)【要約】  【課題】高温多湿によりホルムアルデヒドが発生するおそれのあるバインダや難燃剤を含んでいる場合でもこのホルムアルデヒドが周囲に及ぶのを防止することで高温多湿下の長時間にわたる使用が可能な繊維製フィルタを提供する。    【解決手段】本発明の繊維製フィルタは、ガラス繊維製フィルタ素材同士をバインダで結合して構成され、このガラス繊維製フィルタ素材に、リン酸グアニジン及びヒドラジン誘導体化合物を保持してあるものである。上記ヒドラジン誘導体化合物は、耐熱性がありかつ水に対して難溶性であるため高温多湿下においてフィルタ素材から脱離することなくその機能を発揮するものであり、具体的には、ヒドラジン又はセミカルバジドと、炭素数４〜１６のモノ，又はジカルボン酸、或いは芳香族モノ，又はジカルボン酸との反応生成物である。  【選択図】なし【特許請求の範囲】
【請求項１】
ガラス繊維製のフィルタ素材同士をバインダで結合して構成される繊維製フィルタであって、
前記ガラス繊維製のフィルタ素材にリン酸グアニジン及びヒドラジン誘導体化合物が保持されていることを特徴とする繊維製フィルタ。
【請求項２】
前記ヒドラジン誘導体化合物が、ヒドラジン又はセミカルバジドと、炭素数４〜１６のモノ，又はジカルボン酸、或いは芳香族モノ，又はジカルボン酸との反応生成物であることを特徴とする請求項１に記載の繊維製フィルタ。
【請求項３】
前記バインダは、ホルムアルデヒド縮合型樹脂を含むことを特徴とする請求項１又は請求項２に記載の繊維製フィルタ。
【請求項４】
前記ヒドラジン誘導化合物と前記バインダとの重量比は、０．１：１．０から２．０：１．０までの範囲であることを特徴とする請求項３に記載の繊維製フィルタ。
【請求項５】
前記リン酸グアニジンは、ホルムアルデヒドでメチロール化されていることを特徴とする請求項１〜４のいずれかに記載の繊維製フィルタ。
【請求項６】
前記ヒドラジン誘導化合物と前記メチロール化されたリン酸グアニジンとの重量比は、０．５：１．０から２．０：１．０までの範囲であることを特徴とする請求項５に記載の繊維製フィルタ。
【請求項７】
前記リン酸グアニジンのリン酸に対するグアニジンのモル比が１．４以上２．０以下であることを特徴とする請求項１〜６のいずれかに記載の繊維製フィルタ。  
【請求項８】
前記ガラス繊維製フィルタ素材は、ポリリン酸アンモニウムをさらに保持することを特徴とする請求項１〜７のいずれかに記載の繊維製フィルタ。
【発明の詳細な説明】
【技術分野】
【０００１】
本発明は、台所、調理場、厨房等に設置した換気扇付きのレンジフードに装着される繊維製フィルタに関する。  
【背景技術】
【０００２】
従来から、ガラス繊維製のフィルタ素材にリン酸グアニジンを含んだ難燃剤を付着させることにより、フィルタ素材に油脂が付着してその油脂に火炎が当たった場合に着火、延焼が生じるのを防げるように難燃化した繊維製フィルタがある（特許文献１，２参照）。
【０００３】
【特許文献１】特許第２７８８１４６号公報
【特許文献２】特許第３５２３７８１号公報
【発明の開示】
【発明が解決しようとする課題】
【０００４】
特許文献１の繊維製フィルタは、フィルタ素材同士を結合するバインダとして、尿素系樹脂、メラミン樹脂、フェノール樹脂等のホルムアルデヒド縮合型樹脂を使用している。このホルムアルデヒド縮合型樹脂は、高温多湿な状況で加水分解してホルムアルデヒドが発生するおそれがある。
【０００５】
特許文献２の繊維製フィルタは、ホルムアルデヒド縮合型樹脂の加水分解を抑制するため、難燃剤のリン酸グアニジンをホルムアルデヒドでメチロール化している。このレンジフードフィルタも高温多湿下で長期にわたって使用すれば、メチロール化したリン酸グアニジンからホルムアルデヒドが発生するおそれがある。
【０００６】
このようにホルムアルデヒドが発生してレンジフードの周囲、すなわち台所、調理場、厨房等に広がればその使用が困難になる。
【０００７】
本発明は、高温多湿によりホルムアルデヒドが発生するバインダや難燃剤を含んでいる場合でもこのホルムアルデヒドが周囲に及ぶのを防止することで高温多湿下の長期にわたる使用が可能である繊維製フィルタを提供することを目的とする。
【課題を解決するための手段】
【０００８】
請求項１に係る発明は、ガラス繊維製のフィルタ素材同士をバインダで結合して構成される繊維製フィルタであって、
前記ガラス繊維製のフィルタ素材には、リン酸グアニジン及びヒドラジン誘導体化合物が保持されていることを特徴とする。
【０００９】
請求項２に係る発明は、請求項１に記載の繊維製フィルタにおいて、前記ヒドラジン誘導体化合物が、ヒドラジン又はセミカルバジドと、炭素数４〜１６のモノ，又はジカルボン酸、或いは芳香族モノ，又はジカルボン酸との反応生成物であることを特徴とする。
【００１０】
請求項３に係る発明は、請求項１又は請求項２に記載の繊維製フィルタにおいて、前記バインダは、ホルムアルデヒド縮合型樹脂を含むことを特徴とする。
【００１１】
請求項４に係る発明は、請求項３に記載の繊維製フィルタにおいて、前記ヒドラジン誘導化合物と前記バインダとの重量比は、０．１：１．０から２．０：１．０までの範囲であることを特徴とする。
【００１２】
請求項５に係る発明は、請求項１〜４のいずれかに記載の繊維製フィルタにおいて、前記リン酸グアニジンは、ホルムアルデヒドでメチロール化されていることを特徴とする。
【００１３】
請求項６に係る発明は、請求項５に記載の繊維製フィルタにおいて、前記ヒドラジン誘導化合物と前記メチロール化されたリン酸グアニジンとの重量比は、０．５：１．０から２．０：１．０までの範囲であることを特徴とする。
【００１４】
請求項７に係る発明は、請求項１〜６のいずれかに記載の繊維製フィルタにおいて、前記リン酸グアニジンのリン酸に対するグアニジンのモル比が１．４以上２．０以下であることを特徴とする。  
【００１５】
請求項８に係る発明は、請求項１〜７のいずれかに記載の繊維製フィルタにおいて、前記ガラス繊維製フィルタ素材は、ポリリン酸アンモニウムをさらに含むことを特徴とする。
【発明の効果】
【００１６】
本発明は、高温多湿によりホルムアルデヒドが発生するバインダや難燃剤を含んでいる場合でも、これらバインダや難燃剤から発生したホルムアルデヒドをヒドラジン誘導体化合物（ヒドラジン誘導体群から選択された一種以上の化合物）に吸着させてこのホルムアルデヒドが周囲に広がるのを防ぐことにより、高温多湿下で長期にわたって使用可能な繊維製フィルタを提供することができる。
【００１７】
しかも本発明の繊維性フィルタは、レンジフードに装着して使用している間にこの使用環境においてホルムアルデヒド等の悪臭成分が発生したとき、この悪臭成分を上記ヒドラジン誘導体化合物により吸着して良好な使用環境を確保することができる。
【発明を実施するための最良の形態】
【００１８】
本発明の繊維製フィルタは、台所、調理場、厨房等の換気扇付きのレンジフードに装着して使用される。この繊維製フィルタはガラス繊維製のフィルタ素材同士をバインダで結合させたものであり、このフィルタ素材は、リン酸グアニジンを含む難燃剤及びヒドラジン誘導体群から選択された一種以上の化合物（以下、ヒドラジン誘導体化合物）を保持している。
【００１９】
ヒドラジン誘導体化合物は、このヒドラジン誘導体化合物をバインダに含有させることによりフィルタ素材に保持させてもよいし、難燃剤に含有させることによりフィルタ素材に保持させてもよい。またヒドラジン誘導体化合物でガラス繊維製のフィルタ素材を熱処理することにより、このヒドラジン誘導体化合物をガラス繊維製のフィルタ素材に保持させてもよい。
【００２０】
上記熱処理として、（ａ）ヒドラジン誘導体化合物の水溶液又は水分散液中にガラス繊維製のフィルタ素材を浸漬し、高圧下で１１０〜１５０℃で１０〜６０分間処理すること、又は（ｂ）ヒドラジン誘導体化合物の水溶液又は水分散液を含浸させたガラス繊維製のフィルタ素材を中間乾燥により乾燥後、１３０℃〜２００℃で３０秒〜３００秒の間、乾燥処理又は蒸熱処理することにより実行される。
【００２１】
上記ヒドラジン誘導体化合物は、耐熱性がありかつ水に対して難溶性であるため高温多湿下においてフィルタ素材から脱離することなくその機能を発揮するものである。具体的には、ヒドラジン又はセミカルバジドと、炭素数４〜１６のモノ，又はジカルボン酸、或いは芳香族モノ，又はジカルボン酸との反応生成物である。この反応生成物は、例えばセバシン酸ジヒドラジド、ドデカン二酸化ジヒドラジド、イソフタル酸ジヒドラジド、コハク酸ジヒラジド等である。
【００２２】
上記バインダがホルムアルデヒド縮合型樹脂を含む場合、上記ヒドラジン誘導体化合物とバインダとの重量比は、０．１：１．０から２．０：１．０までの範囲であることが好ましい。リン酸グアニジンがホルムアルデヒドでメチロール化されている場合、ヒドラジン誘導化合物とメチロール化されたリン酸グアニジンとの重量比は、０．５：１．０から２．０：１．０までの範囲であることが好ましい。最も好ましくは、ヒドラジン誘導体化合物が、上記ヒドラジン誘導体化合物とバインダとの重量比が０．１：１．０から２．０：１．０までの範囲で、かつヒドラジン誘導化合物とメチロール化されたリン酸グアニジンとの重量比が０．５：１．０から２．０：１．０までの範囲であることである。各重量比が各範囲より小さい場合、高温多湿下でバインダ（メチロール化したリン酸グアニジン）から発生するホルムアルデヒドを確実に吸着できないおそれがある。一方、各重量比が両方の範囲の上限値の大きい方より大きい場合、このヒドラジン誘導体化合物をガラス繊維製のフィルタ素材に塗布して付着させるのが困難になるおそれがあり、この大きい重量比のヒドラジン誘導体化合物をバインダ（又は難燃剤）に含有させて保持させればバインダの結合力（又は難燃剤の難燃性の程度）が低下して長期にわたる高温多湿下の使用に耐え切れないおそれがある。
【００２３】
上記ガラス繊維製のフィルタ素材は、レンジフードに装着して長期にわたって高温多湿下で使用可能であり、具体的には、ガラス繊維、又はこのガラス繊維を主成分として無機繊維、セラミック繊維、金属繊維、炭素繊維、芳香族ポリアミド繊維、天然繊維（例えばレイヨンやトウモロコシを原料としたもの）等の不燃乃至難燃繊維を併用した繊維よりなる織布、不織布、あるいはそれらの組合せから構成されたものが用いられる。不織布は、メッシュ（網状布）や糸（例えば長手方向に）で補強したもの、織布、不織布等の製造の際に使用される樹脂加工、ゴム加工等を施したものが用いられる。フィルタ素材としては織布、不織布共に目付量が５０ｇ/ｍ２乃至３００ｇ/ｍ２程度のものが使用される。なお上記ガラス繊維製のフィルタ素材の径は、フィルタ機能（圧力損失及び被フィルタ物質の捕集率）の低下を防ぐため１００ｍｍ以下にする一方で、このガラス繊維製のフィルタ素材の表面上におけるヒドラジン誘導体化合物の付着量を確保するため１０ｍｍ以上にすることが好ましい。
【００２４】
上記バインダとして、尿素系樹脂、メラミン樹脂、フェノール樹脂等のホルムアルデヒド縮合型樹脂、その他、ホルムアルデヒドを含まないアクリル樹脂、エポキシ樹脂、ウレタン樹脂、あるいは架橋反応によりホルムアルデヒドを生成しない熱硬化性水性組成物（エチレン性不飽和モノカルボン酸、エチレン性不飽和ジカルボン酸又はこれらの混合物、リン酸基を有する不飽和単量体とをラジカル重合して得られる重合体又はヒドロキシル基を有する化合物を含有する化学組成物）が用いられる。
【００２５】
上記難燃剤にはリン酸グアニジンが含まれ、このリン酸に対するグアニジン（すなわちグアニジン／リン酸）のモル比は１．４以上２．０以下にされている。このモル比が１．４以上２．０以下であるリン酸グアニジンは水溶性が低く上記フィルタ素材のバインダを加水分解させることなく、難燃性を高くする。リン酸グアニジンは、そのモル比が１．４以下であると水溶性が高く上記フィルタ素材のバインダの加水分解を促進し易くなり、上記モル比が２．０以上であると難燃性が低くなる。
【００２６】
上記難燃剤はポリリン酸アンモニウムをさらに含み、このポリリン酸アンモニウムは水溶性が低く上記ガラス繊維製のフィルタ素材同士の結合を維持するものであり、その分子量は５００以上（好ましくは１０００以上１２００以下）にしたものが用いられる。
【００２７】
上記難燃剤をガラス繊維製のフィルタ素材に保持（付着）させる方法は以下のものがある。第１の方法としては、この難燃剤を適当な濃度で含む水溶液としてレンジフード用フィルタ素材の表面にのみ又は表裏両面に吹き付け、次いで、刷毛、ローラ刷毛、ローラ等で１回又は２回以上塗布して乾燥させるものである。第２の方法としては、上記難燃剤を含む水溶液中にレンジフード用フィルタ素材を浸漬し、次いで、余分の上記水溶液を振り切って乾燥させる工程を１〜２回以上繰り返すものである。第３の方法としては、上記第１の方法と第２の方法とを併用するものである。塗布後の乾燥は、自然乾燥、熱風乾燥、加熱乾燥、高周波乾燥によって行う。  
【００２８】
以下、本発明の実施例について説明する。
本発明の実施例である繊維製フィルタは、ガラス繊維製のフィルタ（サイズは２９２ｍｍ×３０５ｍｍであり、重量が１３ｇであり、ガラス繊維製のフィルタ素材の径は７０ｍｍであり、バインダとしてホルムアルデヒド縮合型樹脂であるメラニン系樹脂及び尿素系樹脂を含んだものを６ｇ採用）にヒドラジン誘導体化合物（例えばヒドラジン誘導体化合物は５％水溶液を用いて）を熱処理で保持させ、かつ、このフィルタにメチロール化したリン酸グアニジン５ｇを付着させたものである。ヒドラジン誘導体化合物は、ヒドラジン誘導体化合物とバインダとの重量比が０．１：１．０から２．０：１．０までの範囲内で、かつヒドラジン誘導化合物とメチロール化されたリン酸グアニジンとの重量比が０．５：１．０から２．０：１．０までの範囲内になるように設定してある。このヒドラジン誘導体化合物は、セバシン酸ジヒドラジド、ドデカン二酸化ジヒドラジド、イソフタル酸ジヒドラジド、コハク酸ジヒラジド等である。このリン酸グアニジンはそのモル比が１．４以上２．０以下である。
【００２９】
実験においては、上記繊維製フィルタを５リットル（以下、リットルをＬとする）のテドラーバッグに入れてからこのテドラーバッグにポンプで空気３Ｌを注入し、４０℃の恒温乾燥機中に２４時間放置して温度を４０℃にし湿度を３０％にした状態で、ガステック社製検知管でテドラーバッグ内のホルムアルデヒド濃度を計測してホルムアルデヒドを検出する。  
【００３０】
この実施例の繊維製フィルタの実験結果によれば、この実施例の繊維製フィルタはホルムアルデヒド濃度が殆ど検出されなかった（ホルムアルデヒド濃度は１．０ｐｐｍ未満であった）。さらに、湿度を上げるため、上記繊維製フィルタをテドラーバッグに入れた時この繊維製フィルタの重量の１％及び３％の水分をテドラーバッグに入れた場合もホルムアルデヒド濃度は殆ど検出されなかった（ホルムアルデヒド濃度は１．０ｐｐｍ未満であった）。またこの繊維製フィルタの難燃剤にポリリン酸アンモニウム（分子量５００以上）を含めたときも同様であった。
【００３１】
次に本発明の実施例に対する比較例について説明する。
比較例の繊維製フィルタは、実施例の繊維製フィルタに保持させたヒドラジン誘導体化合物が含まれていないことを除いて上記実施例と同じものである。この繊維製フィルタを上記実施例と同じ方法でホルムアルデヒドが発生するか否かについて実験を行った。
【００３２】
この比較例の実験結果によれば、１．４ｐｐｍのホルムアルデヒドが検出され、この比較例の繊維製フィルタをテドラーバッグに入れた時にこの繊維製フィルタの重量の１％の水分を添加した場合で１．７ｐｐｍのホルムアルデヒドが検出され、同様に比較例２の繊維製フィルタの重量の３％の水分を添加した場合で１．８ｐｐｍのホルムアルデヒドが検出された。
【００３３】
すなわち本実施例である繊維製フィルタは、比較例である繊維製フィルタと比較して長期にわたって、ホルムアルデヒドが発生するバインダや難燃剤を含んでいる場合でも高温多湿で使用可能であることが確認された。
【００３４】
なお上記実施例の繊維製フィルタをガラス容器に置き、このガラス容器にホルムアルデヒドを注入して２４時間が経過した後、ホルムアルデヒドは殆ど検出されなかった（ホルムアルデヒド濃度は１．０ｐｐｍ未満であった）。一方、上記比較例のヒドラジン誘導体化合物を有していない繊維製フィルタを同一条件下に置いてホルムアルデヒドの濃度を検出したところ、その濃度は低下していなかった。すなわち本実施例の繊維製フィルタは、使用環境において発生したホルムアルデヒド等の悪臭成分の濃度を確実に低下させて良好な使用環境を確保することが確認された。